Brevet FR3048696A1 — publié le 20170915

PROCEDE DE FABRICATION DE PLAQUES DE PLATRE La présente invention concerne un procédé de fabrication de plaques de plâtre, et plus précisément de plaques de plâtre contenant du charbon actif. La présente invention porte également sur une plaque de plâtre contenant du charbon actif ainsi que sur son utilisation pour réduire la teneur en composés organiques volatils dans les bâtiments. Les composés organiques volatils (COV) sont des substances chimiques à base de carbone et d'hydrogène présents dans l'air à l'état gazeux. La directive n°2010/75 de l'union européenne du 24 novembre 2010 les définit comme tout composé organique ayant une pression de vapeur de 0,01 kPa ou plus à une température de 293,15 K ou ayant une volatilité correspondante dans les conditions d'utilisation particulières. Ils comprennent des substances chimiques de diverses natures comme des alcanes, des alcènes tels que les terpènes, des alcynes, des alcools, des aldéhydes tels que le formaldéhyde, l'acétaldéhyde et l'heptanal, des cétones, des éthers tels que les éthers de glycols, des hydrocarbures aromatiques tels que le benzène et le toluène, ou des hydrocarbures halogénés tels que le tétrachloroéthylène et le dichlorobenzène. Des COV sont présents dans la plupart des peintures, matériaux de construction, dissolvants, détergents, combustibles, ainsi que dans les résines, vernis ou colles utilisés pour le mobilier ou les appareils électriques, ou encore dans les fumées de cigarettes. Ces COV se retrouvent dans l'air ambiant des bâtiments et, même si leur quantité paraît faible, ils peuvent à la longue incommoder les personnes qui y sont exposées voire affecter leur santé. En particulier, certains COV peuvent provoquer des réactions allergiques, des problèmes respiratoires, des nausées ou des maux de tête. 3048696 2 Ces dernières années, la proportion de COV émise par les matériaux précités a fortement diminué du fait d'une réglementation plus stricte. Pour autant, les matériaux alternatifs à faible, ou sans, émission de COV présentent souvent un coût plus élevé et des niveaux de performance plus faible. 5 Parallèlement aux efforts réalisés pour maîtriser l'émission de COV, différents moyens permettant de réduire la quantité de COV dans l'air ambiant ont donc été proposés. Ainsi, il a été proposé d'incorporer des agents adsorbant, tels que le charbon actif, dans les matériaux de construction. Les plaques de plâtre sont des panneaux comprenant une couche de plâtre 10 entre deux feuilles de parement généralement en carton. Industriellement, le procédé de fabrication de plaques de plâtre comprend trois étapes principales : la mise en forme, la prise et le séchage. Lors de l'étape de mise en forme de la plaque de plâtre, une gâchée est réalisée en continu dans un mélangeur à partir de plâtre, d'eau et d'autres ingrédients spécifiques pour adapter les propriétés de la gâchée et/ou du produit final. Il est 15 notamment connu d'ajouter des agents moussants ou de la mousse directement afin de réduire la densité des plaques de plâtre. La gâchée est ensuite déversée en continu sur une première feuille de parement entraînée par une courroie de transport vers une extrudeuse pour former la plaque. Après le repliement des bords de la première feuille de parement, une seconde feuille de parement est amenée au niveau de l'extrudeuse. 20 L'extrudeuse plaque la seconde feuille de parement sur la gâchée, lisse les surfaces et réduit l'épaisseur de la plaque de plâtre à la valeur souhaitée. Pour améliorer les propriétés mécaniques des plaques de plâtre, il est également connu de former une couche de plâtre plus dense sur une face et éventuellement sur les bords de la plaque de plâtre. Pour cela, une première couche de gâchée plus dense, appelée couche de roller 3048696 3 coating, est déversée et formée sur la première feuille de parement, en amont du déversement de la gâchée principale qui forme alors une deuxième couche appelée corps de la plaque de plâtre. Le charbon actif est extrêmement difficile à mettre en oeuvre à l'échelle 5 industrielle du fait notamment de sa surface spécifique élevée et de son caractère hydrophobe. Les problèmes de processabilité liés à l'incorporation de charbon actif dans les plaques de plâtre ont par ailleurs des conséquences non négligeables sur les propriétés et la qualité des plaques de plâtre obtenues. En particulier, la Demanderesse a remarqué que, de manière surprenante, le charbon actif notamment en poudre 10 contrecarre l'action des agents moussant, ce qui peut alourdir de façon indésirable la densité de la plaque de plâtre. Par ailleurs, le charbon actif ne se disperse pas de façon homogène dans les gâchées, ce qui peut poser des problèmes pour maîtriser la quantité de charbon actif introduite et affecter l'efficacité des plaques vis-à-vis de l'adsorption des COV. La présente invention propose un procédé de fabrication de plaque de plâtre 15 permettant de surmonter au moins une des difficultés posées par l'incorporation de charbon actif à l'échelle industrielle. Ainsi, un aspect de la présente invention concerne un procédé de fabrication de plaques de plâtre comprenant un corps de plaque et une couche de roller coating dans lequel du charbon actif en poudre est introduit dans la gâchée destinée à la formation de 20 la couche de roller coating et la gâchée destinée à la formation du corps de la plaque ne comprend pas de charbon actif. La gâchée destinée à la formation du corps de la plaque a en effet un aspect mousseux afin de diminuer le poids de la plaque de plâtre. L'introduction de charbon actif dans cette gâchée aurait pour effet de détruire cette mousse. La couche de roller coating présente quant à elle une densité supérieure au 3048696 4 corps de la plaque. La présence de mousse dans la gâchée destinée à la formation de la couche de roller coating n'est donc pas souhaitée. Par conséquent, l'introduction du charbon actif dans la gâchée destinée à la formation de la couche de roller coating ne provoque pas d'alourdissement indésirable de la plaque de plâtre. Au contraire, l'effet 5 anti-mousse du charbon actif peut être avantageusement mis à profit pour éliminer la mousse éventuellement présente dans la gâchée destinée à la couche de roller coating. La présente invention concerne donc un procédé de fabrication de plaques de plâtre comprenant du charbon actif, ledit procédé comprenant : - la préparation d'une gâchée principale dépourvue de charbon actif ; 10 - la préparation d'une gâchée secondaire comprenant du charbon actif en poudre ; - la fourniture d'une première feuille de parement; - le déversement de la gâchée secondaire sur la première feuille de parement, ladite gâchée secondaire formant une première couche de plâtre; - le déversement de la gâchée principale sur la première couche, ladite gâchée 15 principale formant une deuxième couche de plâtre; - la fourniture d'une seconde feuille de parement sur lesdites première et deuxième couches ; et - le formage de la plaque de plâtre ; dans lequel la première couche a une densité plus élevée que la première couche. La 20 première couche étant plus dense que la deuxième couche, il est entendu que la gâchée secondaire présente également une densité supérieure à la gâchée principale. Autrement dit, la gâchée secondaire présente un caractère moins mousseux que la gâchée principale. La densité de gâchée secondaire est généralement supérieure d'au moins 5 % et de préférence supérieure d'au plus 40 % par rapport à la gâchée principale, par exemple supérieure de 15 à 25 % par rapport à la gâchée principale. La gâchée principale présente 3048696 5 typiquement une densité de 0,6 à 1,5, de préférence de 0,8 à 1,3. La gâchée secondaire présente typiquement une densité de 1,0 à 2,3, de préférence de 1,3 à 2,0. Le terme « plâtre » au sens de la présente invention désigne en général aussi bien le plâtre pris, c'est-à-dire le dihydrate de sulfate de calcium (CaSO4, 2 H20) que le 5 plâtre non pris, c'est-à-dire l'hémihydrate de sulfate de calcium (CaSO4, 1/2 H20). L'expression « plaque de plâtre » désigne par exemple le produit fini formé par du plâtre pris mais également une plaque de plâtre en cours de fabrication dans laquelle le plâtre n'est pas entièrement pris. Dans certain cas le terme « plâtre » sera cependant compris au sens strict, c'est-à-dire désignant l'hémihydrate de sulfate de calcium. Cela 10 est évident par exemple lors que le terme « plâtre » est utilisé en référence à la matière première pour la préparation des gâchées. De même, lorsqu'il est fait référence à une quantité par rapport au poids sec de plâtre, ce dernier est considéré sous sa forme hémihydrate de sulfate de calcium. La plaque de plâtre a généralement une épaisseur de 6 à 25 mm, de 15 préférence 10 à 15 mm. La première couche de plâtre est une couche de roller coating. La seconde couche de plâtre forme le corps de la plaque de plâtre. Par « couche de roller coating » au sens de la présente invention, on désigne une couche de plâtre de faible épaisseur présentant une densité supérieure à la couche formant le corps de la plaque de plâtre. Par « corps » de la plaque de plâtre au sens de la présente invention, on désigne 20 une couche de plâtre dont l'épaisseur est au moins égale à la moitié de l'épaisseur de la plaque de plâtre. La première couche de plâtre a typiquement une épaisseur inférieure à 4 mm, par exemple de 0,1 à 4 mm, de préférence de 0,8 à 3 mm. La deuxième couche de plâtre a typiquement une épaisseur de 6 à 25 mm, de préférence de 10 à 15 mm. La densité de la première couche de plâtre est généralement supérieure d'au moins 5 % et 3048696 6 de préférence supérieure d'au plus 40 % par rapport à la deuxième couche, par exemple supérieure de 15 à 25 % par rapport à la deuxième couche. La première couche a typiquement une densité de 0,8 à 1,5, de préférence de 1,0 à 1,2. La deuxième couche a typiquement une densité de 0,4 à 1,5, de préférence de 0,6 à 1,0. Dans la présente 5 invention, la densité d'un corps est définie de façon classique, c'est-à-dire par le rapport de la masse volumique dudit corps à la masse volumique de l'eau, prise égale à 1000 kg/m3. Le charbon actif conforme à la présente invention est un charbon actif en poudre. En effet, à surface spécifique égale, un charbon en poudre présente une 10 efficacité d'absorption des COV supérieure à un charbon actif granulé lorsqu'ils sont introduits dans une plaque de plâtre. De plus, bien que le charbon actif en granulé présente un effet anti-mousse moindre que le charbon actif en poudre, et permettrait l'obtention de plaque de plâtre de densité satisfaisante, l'introduction de charbon actif en granulé dans le corps de la plaque n'est pas avantageuse. La Demanderesse a en effet 15 remarqué que, de manière surprenante, il est possible de diminuer de manière importante la quantité de charbon actif dans la plaque de plâtre tout en améliorant significativement l'efficacité des plaques vis-à-vis de l'absorption de COV lorsque le charbon actif est introduit sous forme de poudre dans la couche de roller coating. Dans la présente invention, lorsqu'il est mentionné qu'une gâchée ou une couche est 20 dépourvue de charbon actif, cela signifie que la gâchée ou la couche ne comprend pas de charbon actif quelle que soit sa forme, en particulier en poudre ou en granulé. Le charbon actif en poudre selon l'invention présente typiquement une taille de particules moyenne de 1 à 100 um, de préférence de 10 à 50 um. La taille de particule moyenne est mesurée à l'aide d'un tamis à jet d'air selon la norme ASTM-D-5158-93 "Standard 25 Test Method for Determination of the Particle Size of Powdered Activated Carbon by 3048696 7 Air Jet Sieving". Il présente typiquement une surface spécifique d'au moins 100 m2/g, de préférence d'au moins 250 m2/g, plus préférentiellement d'au moins 500 m2/g et jusqu'à 1500 m2/g, voire 2000m2/g et même 2500 m2/g. La surface spécifique est mesurée en utilisant la méthode BET avec de l'azote selon la norme ISO 9277:2010. 5 La gâchée secondaire comprend typiquement de 0,1 à 10 %, de préférence de 0,5 à 3 % en poids de charbon actif en poudre. La gâchée secondaire comprend de préférence du charbon actif uniquement sous forme de poudre. En particulier, la gâchée secondaire est de préférence dépourvue de charbon actif en granulé. Dans un mode de réalisation particulier, la préparation de la gâchée secondaire comprend de préférence la 10 préparation d'un pré-mélange du charbon actif en poudre avec un agent fluidifiant dans de l'eau et l'ajout dudit pré-mélange dans la gâchée. La Demanderesse a en effet remarqué qu'un pré-mélange du charbon actif en poudre avec l'agent fluidifiant permet d'obtenir une suspension suffisamment stable permettant un dosage convenable du charbon actif, notamment lors de procédés industriels en continu, et une répartition plus 15 homogène de celui-ci dans la gâchée obtenue, et par conséquent dans les plaques de plâtre fabriquées. Le pré-mélange comprend typiquement de 1 à 25 %, de préférence de 5 à 15 % en poids de charbon actif en poudre. Il comprend typiquement au moins 0,01 %, de préférence de 0,05 à 5 %, plus préférentiellement de 0,1 à 3 % en poids d'agent fluidifiant. L'agent fluidifiant peut être notamment choisi parmi les 20 polycarboxylates, notamment les éthers polycarboxylates, les polynaphtalènes sulfonés (sels de polycondensats sulfonés de naphtalène et de formaldéhyde), les lignosulfonates, les résines mélamine sulfonées (sels de polycondensats sulfonés de mélamine et formaldéhyde) et les polyacrylates couramment utilisés dans la fabrication des plaques de plâtre. A titre d'exemples d'agents fluidifiants, on peut citer ceux commercialisés 25 sous la dénomination GLENIUM® par BASF, sous la dénomination FLUBE® par 3048696 8 Bozzetto, sous la dénomination CHRYSOFLUID® par Chryso, sous la dénomination VISCOCRETE® par Sika, sous la dénomination MELMENTe par BASF ou encore sous la dénomination MAPEFLUIDe par Mapei. L'agent fluidifiant est de préférence choisi parmi les polynaphtalènes sulfonés et les résines mélamine-formaldéhyde 5 sulfonées, plus préférentiellement parmi les polynaphtalènes sulfonés. La gâchée principale comprend typiquement pour 100 parts en poids de plâtre : - 50 à 200 parts d'eau ; - 2 à 10 parts de mousse obtenue à partir d'un mélange d'eau et d'un agent 10 moussant, par exemple un alkylsulfate éventuellement en mélange avec un alkyléthersulfate ; et - 0,1 à 1 part d'accélérateur de prise, par exemple le sulfate de calcium hydraté ou le sulfate de potassium. Elle peut comprendre des additifs de processabilité permettant d'ajuster les propriétés 15 des gâchées ainsi que d'autres agents fonctionnels permettant de modifier les propriétés de la plaque de plâtre finale. Les additifs de processabilité bien connus de l'homme du métier peuvent être notamment des agents d'adhésion, des retardateurs de prise, des accélérateurs de prise, des agents fluidifiants ou des agents épaississant. Les agents fonctionnels également bien connus de l'homme du métier peuvent être des agents 20 biocides, des agents hydrofugeant, des agents anti-feu ou des agents de renforcement. A titre d'exemple, la gâchée principale peut comprendre un ou plusieurs des composants suivants : - 0,1 à 15 parts d'un agent d'adhésion, par exemple un poly(acétate de vinyl), un poly(alcool vinylique), un amidon, notamment préalablement traité avec un 3048696 9 acide ou pré-gélatinisé, une dextrine ou une farine végétale, notamment de blé ou de maïs ; - 0,001 à 10 parts d'un biocide, par exemple les carbamates, tel que le 3-iodoprop- 2-yn-1-ylbutylcarbamate, ou les complexes de pyrothione ; 5 - 0,1 à 10 parts d'au moins un agent hydrofugeant, par exemple un siloxane, un polysiloxane ou une cire ; - 0,1 à 20 parts d'au moins un agent anti-feu, par exemple la vermiculite, la silice, notamment de dimension micrométrique ou une argile ; et/ou - 0,1 à 20 parts d'au moins un agent de renforcement, par exemple des fibres de 10 polymère, des fibres minérales, notamment en verre, ou végétales. La composition de la gâchée secondaire est telle que décrite ci-dessus pour la gâchée principale à l'exception du fait qu'elle ne contient pas de mousse et qu'elle comprend du charbon actif en poudre, comme décrit ci-dessus. La gâchée principale et la gâchée secondaire peuvent être préparées indépendamment. Dans ce cas, il n'y a pas 15 de mousse ajoutée à la gâchée secondaire lors de sa préparation. La gâchée secondaire est cependant de préférence obtenue à partir de la gâchée principale. Dans ce cas, une partie de la de gâchée principale est prélevée et la mousse doit être cassée pour préparer la gâchée secondaire. La gâchée secondaire doit en effet présenter un caractère moins mousseux que la gâchée principale, de préférence non mousseux, pour permettre la 20 formation d'une couche de roller coating plus dense que le corps de la plaque. Afin de casser la mousse présente dans la gâchée principale, il est généralement nécessaire d'y ajouter un agent anti-moussant. Le procédé selon l'invention permet cependant de tirer profit des propriétés anti-mousse du charbon actif en poudre en réduisant la quantité d'agent anti-mousse nécessaire, voire en n'ajoutant aucun agent anti-mousse autre que 25 le charbon actif en poudre à la partie de la gâchée principale prélevée pour préparer la 3048696 10 gâchée secondaire. Dans un mode de réalisation particulier, le procédé selon la présente invention comprend donc : - la préparation d'une gâchée principale dépourvue de charbon actif ; - le prélèvement d'une partie de la gâchée principale ; 5 - l'ajout de charbon actif en poudre à la partie prélevée de la gâchée principale afin d'obtenir une gâchée secondaire ; - la fourniture d'une première feuille de parement; - le déversement de la gâchée secondaire sur la première feuille de parement, ladite gâchée secondaire formant une première couche de plâtre; 10 - le déversement de la gâchée principale sur la première couche, ladite gâchée principale formant une deuxième couche de plâtre; - la fourniture d'une seconde feuille de parement sur lesdites première et deuxième couches ; et - le formage de la plaque de plâtre ; 15 dans lequel la première couche a une densité plus élevée que la première couche. De préférence, aucun agent anti-mousse autre que le charbon actif en poudre n'est ajouté à la partie prélevée de la gâchée principale pour obtenir la gâchée secondaire. La Fig. 1 illustre de manière schématique un exemple de ligne industrielle permettant la mise en oeuvre du procédé selon l'invention. Une gâchée principale est 20 préparée en continu dans un mélangeur principal 4. Une partie de la gâchée principale est prélevée au niveau du mélangeur principal 4 et envoyée par une conduite vers un mélangeur secondaire 2 et mélangée au charbon actif en poudre pour obtenir une gâchée secondaire. Une première feuille de parement 1 formant généralement la face avant de la plaque de plâtre (face visible lors du montage de la plaque) est entraînée par une 25 courroie de transport. La gâchée secondaire est déversée en continu à partir du 3048696 11 mélangeur secondaire 2 sur la première feuille de parement 1 et formée en une première couche homogène par un ensemble de rouleaux 3. Cette première couche donnera la couche de roller coating. A une distance déterminée permettant une prise suffisante de la première couche, la gâchée principale est déversée à partir du mélangeur principal 4 5 sur la première couche. Une deuxième feuille de parement 5 est amenée au-dessus de la gâchée principale au niveau de l'extrudeuse principale 6. Une bande de plâtre est extrudée à l'épaisseur voulue par l'extrudeuse principale 6 qui répartit la gâchée principale pour former la couche qui donnera le corps de la plaque. Après le transport de la bande de plâtre pendant une durée appropriée pour permettre une prise suffisante 10 du plâtre, la bande de plâtre est coupée à la dimension souhaitée par un couteau rotatif 7. La plaque est ensuite généralement retournée pour éviter d'endommager la face avant de la plaque et transportée vers une série de séchoirs à étage 8 pour compléter la prise du plâtre et éliminer l'eau excédentaire avant d'être conditionnée et envoyée en zone de stockage 9. 15 La présente invention concerne également une plaque de plâtre comprenant du charbon actif en poudre obtenue par le procédé tel que défini ci-dessus. Plus précisément, la présente invention concerne une plaque de plâtre comprenant une première couche de plâtre et une deuxième couche de plâtre caractérisée en ce que la première couche est plus dense que la deuxième couche ; la première couche comprend 20 du charbon actif en poudre ; et la deuxième couche est dépourvue de charbon actif. La plaque de plâtre selon l'invention comprend typiquement de 0,01 à 2 %, de préférence de 0,05 à 1 % en poids de charbon actif par rapport au poids sec de plâtre. En particulier, la première couche comprend typiquement de 0,2 à 10 %, de préférence de 1 à 5 % en poids sec de charbon actif en poudre par rapport au poids sec de plâtre. La 25 première couche comprend de préférence du charbon actif uniquement sous forme de 3048696 12 poudre. En particulier, elle est de préférence dépourvue de charbon actif en granulé. Les épaisseurs et densité des premières et deuxièmes couches sont de préférence telles que décrites ci-dessus. La présente invention concerne également l'utilisation d'une plaque de 5 plâtre telle que décrite ci-dessus pour réduire la quantité de COV dans l'air à l'intérieur des bâtiments. Les COV sont de préférence choisis parmi le formaldéhyde, l'hexanal, le benzène, le toluène, le tétrachloroéthène, le 1,2-dichlorobenzène et l'undécane. L'invention est illustrée à l'aide d'exemples non limitatifs suivants. EXEMPLE 1 10 Une plaque de référence PO formée d'une seule couche de corps d'épaisseur 12,5 mm est fabriquée à partir de la gâchée principale comprenant 100 parts en poids de plâtre (CaSO4, 1/2 H20), 75 parts d'eau, 4 parts de mousse (obtenue à partir d'eau contenant 1% en poids de laurylsulfate de sodium), 5 parts d'amidon, 3 parts de fluidifiant et 0,5 parts d'accélérateur. Les différents ingrédients sont pesés et mélangés à 15 l'aide d'un malaxeur et d'une pale de type dé-floculeuse à 1600 TR/mn pendant une minute pour obtenir une pâte homogène. La mousse est préparée à la densité souhaitée et mélangée à la pâte obtenue dans un malaxeur avec une pale à 250 tr/mn pour obtenir une gâchée principale. Dans un moule de dimension 20 x 25 cm et d'épaisseur 12,5 mm, on dispose une première feuille de carton. La gâchée principale est versée sur 20 le premier carton et arasée à l'épaisseur du moule. Une deuxième feuille de carton est disposée sur la gâchée principale et le moule est refermé pour maintenir une pression sur la plaque. Après durcissement de la plaque, celle-ci est démoulée et séchée en étuve pendant 24 heures à 40°C. 3048696 13 Une plaque P1 formée d'une seule couche de corps d'épaisseur 12,5 mm est fabriquée de la même façon que la plaque PO à la différence que la gâchée principale comprend 2,8 % en poids de charbon actif en granules (CAG), commercialisé sous la référence Envirocarb® 207C et ayant une surface spécifique de 1100 m2/g et une taille 5 de particule moyenne d'environ 2,4 mm. La quantité de charbon actif dans la plaque P1 est d'environ 210 g/m2. Une plaque P2 formée d'une seule couche de corps d'épaisseur 12,5 mm est fabriquée de la même façon que la plaque P1 à la différence que le charbon actif utilisé est un charbon actif en poudre (CAP) commercialisé sous la référence Pulsorb® 208CP 10 ayant une surface spécifique de 1200 m2/g et une taille de particules moyenne d'environ 1.1.m. La quantité de charbon actif dans la plaque P2 est d'environ 210 g/m2. Une plaque P3 formée d'une couche de corps de 11,5 mm et d'une couche de roller coating d'épaisseur 1 mm est fabriquée à partir d'une gâchée principale identique à la plaque PO pour la couche de corps et d'une gâchée secondaire pour la 15 couche de roller coating. La gâchée secondaire est préparée en ajoutant 35 % en poids de charbon actif en poudre (CAP) Pulsorb® 208CP à une gâchée identique à la gâchée principale. Dans un moule de dimension 20 x 25 cm et d'épaisseur 12,5 mm, on dispose une première feuille de carton. La gâchée secondaire est versée sur le premier carton et arasée à une épaisseur d'environ 1 mm. La gâchée principale est déversée sur la gâchée 20 secondaire lorsque celle-ci est suffisamment prise et arasée à l'épaisseur du moule. Une deuxième feuille de carton est disposée sur la gâchée principale et le moule est refermé pour maintenir une pression sur la plaque. Après durcissement de la plaque, celle-ci est démoulée et séchée en étuve pendant 24 heures à 40°C. La quantité de charbon actif dans la plaque est d'environ 210 g/m2. 3048696 14 Le tableau présente la densité des plaques PO à P3. Les plaques P1 et P2 dans lesquelles du charbon actif a été introduit dans le corps de la plaque présentent une densité supérieure à la plaque de référence P0. Il est supposé que le charbon actif contrecarre l'action de l'agent moussant, ce qui a pour effet de détruire la mousse et 5 d'augmenter la densité de la plaque de plâtre. Cet effet est particulièrement marqué pour la plaque P2 qui comprend du charbon actif en poudre. Au contraire, la plaque P3 présente une densité comparable à la plaque de référence P0. Tableau 1 PO P1 P2 P3 Densité 0,72 0,76 1 0,72 Afin d'éviter une augmentation indésirable de la densité de la plaque de 10 plâtre, le charbon actif doit donc être utilisé soit sous forme de granule dans le corps de la plaque, soit sous forme de poudre dans la couche de roller coating. EXEMPLE 2 Une plaque A formée d'une seule couche de corps d'épaisseur 12,5 mm comprenant du charbon actif en granules (CAG) est fabriquée de la même façon que la 15 plaque 131 à la différence que la gâchée comprend 1 % en poids de charbon actif au lieu de 2,8 %. La quantité de charbon actif dans la plaque est d'environ 76 g/m2. Une plaque B formée d'une couche de corps de 11,5 mm et d'une couche de roller coating d'épaisseur 1 mm comprenant du charbon actif en poudre (CAP) est fabriquée de la même façon que la plaque P3 à la différence que la gâchée secondaire 20 comprend 1 % en poids de charbon actif au lieu de 35 %. La quantité de charbon actif dans la plaque est d'environ 6 g/m2. 3048696 15 La capacité de chacune des plaques à piéger les COV a ensuite été évaluée selon la norme 1S01600-24:2009 à une température de 23°C ± 2°C et une humidité relative de 50 % ± 5% pendant l'essai. Le facteur de charge de la plaque est fixé à 1 m2/m3, le taux de renouvellement de l'air à 0,5 vol.11-1 et les concentrations en benzène 5 à 5 iag.m-3, en toluène à 36 1.1.g.ml, en heptanal à 191.1g.ml, en tétrachloroéthène à 6 iag.m-3, en dichlorobenzène à 5,5 1.1.g.mi et en undécane à 18 iag.m-3. Le tableau 2 indique le pourcentage de réduction de la teneur du COV considéré pour chacune des plaques. Tableau 2 A B Type et quantité de charbon CAG 76 g/m2 CAP 6 g/m2 actif dans la plaque (dans le corps) (dans le roller coating) Benzène 50 85 Toluène 34 65 Heptanal 54 64 Tétrachloroéthène 45 76 Dichlorobenzène 50 74 Undécane 40 69 10 A surface spécifique constante et malgré une quantité de charbon actif beaucoup plus importante dans la plaque A, la plaque B est beaucoup plus efficace pour piéger les COV. En plus d'éviter une augmentation indésirable de la densité de la plaque (cf exemple 1), l'introduction de charbon actif en poudre dans la couche de roller coating permet d'augmenter l'efficacité de piégeage des COV tout en diminuant 15 significativement la quantité de charbon actif nécessaire par rapport à l'utilisation de charbon actif en granule dans le corps de la plaque. 3048696 16 EXEMPLE 3 Des essais de stabilisation de charbon actif en suspension aqueuse ont été réalisés avec différents tensioactifs (exemples comparatifs Cl à C5) ainsi que des agents fluidifiants utilisés dans la fabrication des plaques de plâtre (exemples selon l'invention 5 I1 à 13). FL1 et FL2 sont des agents fluidifiant de type polynaphtalène sulfoné et FL3 est un agent fluidifiant de type résine mélanine sulfonée. Les pré-mélanges ont été préparés à l'aide d'un mélangeur de type agitateur électrique à 700 tr/min. La stabilité des suspensions a été évaluée par observation visuelle : le pré-mélange est placé dans un contenant transparent et observé à l'oeil nu à intervalle de 10 temps régulier. La stabilité des suspensions est mesurée en relevant la hauteur de la colonne (surnageant clair). Les résultats, résumés dans le tableau 3, sont exprimés en pourcentage de la hauteur de colonne d'eau (surnageant clair) par rapport à la hauteur totale de la suspension. 3048696 17 Tableau 3 CO Cl C2 C3 C4 C5 H 12 13 Eau 90 90 90 90 90 90 90 90 90 CAP 10 10 10 10 10 10 10 10 10 SDS(a) - 0,3 - - - - - - - Tween 80 - - 2,1 - - - - - - Triton(b) - - - 0,08 - - - - - DDiV(e) - - - - 0,1 - - - - CHAPS(d) - - - - - 0,1 - - - FL 1 - - - - - - 0,6 - - FL 2 - - - - - - - 0,6 - FL 3 - - - - - - - - 0,6 Précipités à lh 90 50 50 90 80 90 10 5 10 Précipités à lj 90 90 90 90 90 90 20 10 20 Précipités à 3j 90 90 90 90 90 90 20 10 20 a STEPANOL EHS commercialisé par Stepan (b) Triton-X100 commercialisé par SPI (c) n-dodecy1-5-D-maltoside 5 (d) (34(3-Cholamidopropy1)-diméthyl-ammoniol-propanesulfonate) Les agents fluidifiants permettent de stabiliser le charbon actif en poudre de façon beaucoup plus efficace que les tensioactifs classiques. La préparation d'un pré-mélange de charbon actif en poudre en suspension aqueuse avec un agent fluidifiant permet donc une meilleure maîtrise de la quantité de charbon actif ajoutée, notamment 10 lors de procédés industriels en continu. Cela permet également une répartition plus homogène du charbon actif dans la couche de roller coating et par conséquent une meilleure efficacité des plaques plaque vis-à-vis du piégeage des COV et une meilleure régularité entre les plaques de plâtre. Enfin, l'utilisation d'agents fluidifiants déjà 3048696 18 utilisés dans la préparation de la gâchée a pour avantage d'éviter l'utilisation d'adjuvants supplémentaires qui pourraient modifier les propriétés de la gâchée et/ou perturber le procédé de fabrication. REVENDICATIONS1. Procédé de fabrication d'une plaque de plâtre comprenant du charbon actif, ledit procédé comprenant: la préparation d'une gâchée principale dépourvue de charbon actif ; la préparation d'une gâchée secondaire comprenant du charbon actif en poudre ; la fourniture d'une première feuille de parement; le déversement de la gâchée secondaire sur la première feuille de parement, ladite gâchée secondaire formant une première couche de plâtre; le déversement de la gâchée principale sur la première couche, ladite gâchée principale formant une deuxième couche de plâtre; la fourniture d'une seconde feuille de parement sur lesdites première et deuxième couches ; et le formage de la plaque de plâtre ; dans lequel la gâchée secondaire a une densité plus élevée que la gâchée principale. 2. Procédé selon la revendication 1, caractérisé en ce que la deuxième couche a une épaisseur au moins égale à la moitié de l'épaisseur de la plaque de plâtre. 3. Procédé selon l'une quelconque des revendications 1 ou 2, caractérisé en ce que la première couche a une épaisseur inférieure à 4 mm et la deuxième couche a une épaisseur de ô à 25 mm. 4. Procédé selon l'une quelconque des revendications 1 à 3, caractérisé en ce que la gâchée secondaire 41 une densité supérieure d'au moins 5 % par rapport à la gâchée principale. 3048696 20 5. Procédé selon l'une quelconque des revendications 1 à 4, caractérisé en ce que la gâchée principale a une densité de 0,8 à 1,3 et la gâchée secondaire a une densité de 1,3 à 2,0. 6. Procédé selon l'une quelconque des revendications 1 à 5, caractérisé en ce que le charbon actif en poudre a une surface spécifique de 100 à 2500 m2/g et une taille moyenne de particule de 1 à 100 7. Procédé selon l'une quelconque des revendications 1 à 6, caractérisé en ce que la gâchée secondaire est obtenue à partir de la gâchée principale. 8. Procédé selon l'une quelconque des revendications 1 à 7, caractérisé en ce que la gâchée secondaire comprend de 0,1 à 10 % en poids de charbon actif en poudre. 9. Procédé selon l'une quelconque des revendications 1 à 8, caractérisé en ce que la préparation de la gâchée secondaire comprend la préparation d'un pré-mélange de charbon actif en poudre avec un agent fluidifiant dans l'eau et l'ajout dudit pré-mélange à la gâchée. 10. Procédé selon la revendication 9, caractérisé en ce que le pré-mélange comprend de 1 à 25 % en poids de charbon actif en poudre. IL Procédé selon l'une quelconque des revendications 9 ou 10, caractérisé en ce que le pré-mélange comprend au moins 0,01 % en poids d'agent fluidifiant. 12. Procédé selon l'une quelconque des revendications 9 à 11, caractérisé en ce que l'agent fluidifiant est choisi parmi les polycarboxylates, les polynaphtalènes sulfonés, les lignosulfanates, les résines mélamine sulfonées et les polyacrylates. 3048696 21 13. Procédé selon l'une quelconque des revendications 1 à 12, caractérise en ce que la gâchée secondaire est dépourvue d'agent anti-mousse autre que le charbon actif en poudre. 14. Plaque de plâtre obtenue par le procédé tel que défini à l'une quelconque des revendications 1 à 13. 15. Utilisation d'une plaque de plâtre tel que défini à la revendication 14 pour réduire la quantité de composés organiques volatils dans l'air à l'intérieur des bâtiments.